(57)【要約】  正極（４）と、ナトリウムを主成分とする負極（３）と、正極（４）と負極（３）との間に設置された電解質と、を備え、電解質は、下記の式（Ｉ）で表わされるアニオンと、金属のカチオンとを含む溶融塩であり、    【化１】2011036907.tif 000010上記の式（Ｉ）において、Ｒ1およびＲ2はそれぞれ独立にフッ素原子またはフルオロアルキル基を示し、金属のカチオンが、アルカリ金属のカチオンの少なくとも１種およびアルカリ土類金属のカチオンの少なくとも１種の少なくとも一方を含む電池（１）およびその電池（１）を用いたエネルギーシステムである。
2011036907.tif 000002
【特許請求の範囲】
【請求項１】
正極（４）と、
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化１】
2011036907.tif 000008
前記式（Ｉ）において、Ｒ1およびＲ2はそれぞれ独立にフッ素原子またはフルオロアルキル基を示し、
前記金属のカチオンは、アルカリ金属のカチオンの少なくとも１種およびアルカリ土類金属のカチオンの少なくとも１種の少なくとも一方を含む、電池（１）。
【請求項２】
前記正極（４）は、下記の式（ＩＩ）で表わされる金属または金属化合物を含み、
ＮａxＭ１yＭ２zＭ３w  …（ＩＩ）
前記式（ＩＩ）において、
Ｍ１は、Ｆｅ、Ｔｉ、ＣｒまたはＭｎのいずれか１種を示し、
Ｍ２は、ＰＯ4またはＳのいずれか一方を示し、
Ｍ３は、ＦまたはＯのいずれか一方を示し、
Ｎａの組成比ｘは、０≦ｘ≦２の関係を満たす実数であり、
Ｍ１の組成比ｙは、０≦ｙ≦１の関係を満たす実数であり、
Ｍ２の組成比ｚは、０≦ｚ≦２の関係を満たす実数であり、
Ｍ３の組成比ｗは、０≦ｗ≦３の関係を満たす実数であり、
ｘ＋ｙ＞０の関係を満たすとともに、ｚ＋ｗ＞０の関係を満たす、請求の範囲第１項に記載の電池。
【請求項３】
前記正極（４）は、導電助剤をさらに含む、請求の範囲第２項に記載の電池。
【請求項４】
前記正極（４）は、バインダーをさらに含む、請求の範囲第２項に記載の電池。
【請求項５】
前記金属のカチオンは、カリウムイオンおよび／またはナトリウムイオンである、請求の範囲第１項に記載の電池。
【請求項６】
電気エネルギーを発生させるための電気エネルギー発生装置（１０，１３，１８，１９，２０）と、
前記電気エネルギー発生装置（１０，１３，１８，１９，２０）で発生した電気エネルギーを充電可能であるとともに充電された電気エネルギーを放電可能である二次電池（１，１００ａ，１００ｂ，１００ｃ，１００ｄ，１００ｅ）と、
前記電気エネルギー発生装置（１０，１３，１８，１９，２０）と前記二次電池（１，１００ａ，１００ｂ，１００ｃ，１００ｄ，１００ｅ）とを電気的に接続するための配線（２１，２２，２３，２４，２５，２６，２７，２８，２９，３０，３１，３２，３３）と、を備えており、
前記二次電池（１，１００ａ，１００ｂ，１００ｃ，１００ｄ，１００ｅ）は、
正極（４）と、
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化２】
2011036907.tif 000009
前記式（Ｉ）において、Ｒ1およびＲ2はそれぞれ独立にフッ素原子またはフルオロアルキル基を示し、
前記金属のカチオンは、アルカリ金属のカチオンの少なくとも１種およびアルカリ土類金属のカチオンの少なくとも１種の少なくとも一方を含む、エネルギーシステム。
【発明の詳細な説明】
【技術分野】
【０００１】
本発明は、電池およびエネルギーシステムに関する。
【背景技術】
【０００２】
近年、昼夜間や季節間によって異なる電力需要の平準化（負荷平準化）が求められてきており、電気エネルギーの充放電手段として、ナトリウム−硫黄電池が使用されるようになってきている。【０００３】
たとえば、特許文献１には、ナトリウム−硫黄電池は、負極活物質である溶融金属ナトリウムと、正極活物質である溶融硫黄とをナトリウムイオンに対して選択的な透過性を有するβ−アルミナ固体電解質で隔離した二次電池であり、他の二次電池に比べて、エネルギー密度が高く、設備がコンパクトで、自己放電が殆ど生じず電池効率が高く、メンテナンスが容易である等の優れた特徴を有するものであることが記載されている（特許文献１の段落［０００２］参照）。【０００４】
さらに、特許文献１には、ナトリウム−硫黄電池は、一般に、セル（単電池）を直列に接続したストリングを並列に接続してモジュールを構成し、そのモジュールを直列に接続したモジュール列を並列に配置したもの全体を交直変換装置および変圧器で電力系統等と接続した電力貯蔵システムの主要構成要素として使用されることが記載されている（特開２００７−２７３２９７号公報（特許文献１）の段落［０００３］参照）。
【先行技術文献】
【特許文献】
【０００５】
【特許文献１】特開２００７−２７３２９７号公報
【発明の概要】
【発明が解決しようとする課題】
【０００６】
しかしながら、ナトリウム−硫黄電池は、通常、２８０〜３６０℃の高温で動作させる必要がある（特許文献１の段落［０００４］参照）。【０００７】
そのため、上述したように、ナトリウム−硫黄電池のモジュール列を並列に配置したもの全体を大規模なエネルギーシステムの電力貯蔵システムの主要構成要素として使用した場合には、ナトリウム−硫黄電池の温度を上記の高温の動作温度に上昇させるだけで数日かかるために、その電力貯蔵システムを駆動させるまでに膨大な時間がかかるという問題があった。【０００８】
また、高エネルギー密度で動作温度の低い二次電池としては、リチウムイオン二次電池も有名であるが、周知のとおり、リチウムイオン二次電池は可燃性の有機化合物の液体を電解液として用いていることから安全性が低く、リチウム資源にも問題を抱えている。【０００９】
上記の事情に鑑みて、本発明の目的は、安全性が高く、高いエネルギー密度を有し、低温での動作が可能で、かつ資源量の豊富なナトリウムを用いた電池およびその電池を用いたエネルギーシステムを提供することにある。
【課題を解決するための手段】
【００１０】
本発明は、正極と、ナトリウムを主成分とする負極と、正極と負極との間に設置された電解質と、を備え、電解質は、下記の式（Ｉ）で表わされるアニオンと、金属のカチオンとを含む溶融塩であり、【００１１】
【化１】
2011036907.tif 000003
【００１２】
前記式（Ｉ）において、Ｒ1およびＲ2はそれぞれ独立にフッ素原子またはフルオロアルキル基を示し、金属のカチオンが、アルカリ金属のカチオンの少なくとも１種およびアルカリ土類金属のカチオンの少なくとも１種の少なくとも一方を含む電池である。【００１３】
ここで、本発明の電池において、正極は、下記の式（ＩＩ）で表わされる金属または金属化合物を含み、
ＮａxＭ１yＭ２zＭ３w  …（ＩＩ）
式（ＩＩ）において、Ｍ１は、Ｆｅ（鉄）、Ｔｉ（チタン）、Ｃｒ（クロム）またはＭｎ（マンガン）のいずれか１種を示し、Ｍ２は、ＰＯ4（四酸化リン）またはＳ（硫黄）のいずれか一方を示し、Ｍ３は、Ｆ（フッ素）またはＯ（酸素）のいずれか一方を示し、Ｎａ（ナトリウム）の組成比ｘは、０≦ｘ≦２の関係を満たす実数であり、Ｍ１の組成比ｙは、０≦ｙ≦１の関係を満たす実数であり、Ｍ２の組成比ｚは、０≦ｚ≦２の関係を満たす実数であり、Ｍ３の組成比ｗは、０≦ｗ≦３の関係を満たす実数であって、ｘ＋ｙ＞０の関係を満たすとともに、ｚ＋ｗ＞０の関係を満たすことが好ましい。【００１４】
また、本発明の電池において、正極は、導電助剤をさらに含むことが好ましい。
また、本発明の電池において、正極は、バインダーをさらに含むことが好ましい。【００１５】
また、本発明の電池において、金属のカチオンは、カリウムイオンおよび／またはナトリウムイオンであることが好ましい。【００１６】
さらに、本発明は、電気エネルギーを発生させるための電気エネルギー発生装置と、電気エネルギー発生装置で発生した電気エネルギーを充電可能であるとともに充電された電気エネルギーを放電可能である二次電池と、電気エネルギー発生装置と二次電池とを電気的に接続するための配線と、を備えており、二次電池は、正極と、ナトリウムを主成分とする負極と、正極と負極との間に設置された電解質と、を備え、電解質は、下記の式（Ｉ）で表わされるアニオンと、金属のカチオンとを含む溶融塩であり、【００１７】
【化２】
2011036907.tif 000004
【００１８】
上記の式（Ｉ）において、Ｒ1およびＲ2はそれぞれ独立にフッ素原子またはフルオロアルキル基を示し、金属のカチオンは、アルカリ金属のカチオンの少なくとも１種およびアルカリ土類金属のカチオンの少なくとも１種の少なくとも一方を含むエネルギーシステムである。
【発明の効果】
【００１９】
本発明によれば、安全性が高く、高いエネルギー密度を有し、低温での動作が可能で、かつ資源量の豊富なナトリウムを用いた電池およびその電池を用いたエネルギーシステムを提供することができる。
【図面の簡単な説明】
【００２０】
【図１】実施の形態の電池の模式的な構成図である。
【図２】実施の形態のエネルギーシステムの模式的な構成図である。
【図３】充電開始電圧、放電開始電圧および放電容量をそれぞれ図解するための充放電曲線の概略図である。
【発明を実施するための形態】
【００２１】
以下、本発明の実施の形態について説明する。なお、本発明の図面において、同一の参照符号は、同一部分または相当部分を表わすものとする。
【００２２】
＜電池＞
図１に、本発明の電池の一例である実施の形態の電池の模式的な構成を示す。ここで、本実施の形態の電池１は、たとえば金属などの導電性材料からなる下皿２ｂと、下皿２ｂ上に設置された正極４と、正極４上に設置されたたとえばガラスメッシュなどからなるセパレータ８と、セパレータ８上に設置されたナトリウムを主成分（ナトリウムの含有量が５０質量％以上）とする導電性材料からなる負極３と、負極３上に設置されたたとえば金属などの導電性材料からなる上蓋２ａとを備えている。
【００２３】
そして、下皿２ｂ上には上蓋２ａが被せられた状態でたとえばボルトおよびナットなどの固定部材（図示せず）によって上蓋２ａと下皿２ｂとが固定されている。
【００２４】
また、上蓋２ａの周縁部にたとえばＯリングなどの電気絶縁性のシール材９ａが設置され、下皿２ｂの周縁部にもたとえばＯリングなどの電気絶縁性のシール材９ｂが設置されている。これにより、上蓋２ａと下皿２ｂとの間の空間が気密に封止されるとともに、上蓋２ａと下皿２ｂとの間が電気的に絶縁されている。
【００２５】
なお、上蓋２ａの上方には上蓋２ａに電気的に接続する集電体が設置されていてもよく、下皿２ｂの下方には下皿２ｂに電気的に接続する集電体が設置されていてもよい。
【００２６】
ここで、セパレータ８は、下記の式（Ｉ）で表わされるアニオンと、金属のカチオンとを含む溶融塩からなる電解質中に浸漬されており、この溶融塩からなる電解質は負極３および正極４のそれぞれと接触している。
【００２７】
【化３】
2011036907.tif 000005
【００２８】
ここで、上記の式（Ｉ）において、Ｒ1およびＲ2はそれぞれ独立にフッ素原子またはフルオロアルキル基を示している。Ｒ1およびＲ2は同一のものを示していてもよく、互いに異なるものを示していてもよい。
【００２９】
上記の式（Ｉ）で表わされるアニオンとしては、たとえば、上記の式（Ｉ）においてＲ1およびＲ2がそれぞれフッ素原子（Ｆ）を示すアニオン、Ｒ1およびＲ2がそれぞれトリフルオロメチル基（ＣＦ3）を示すアニオン、および、Ｒ1がフッ素原子（Ｆ）を示し、Ｒ2がトリフルオロメチル基（ＣＦ3）を示すアニオンを使用することができる。
【００３０】
電解質に用いられる溶融塩としては、上記の式（Ｉ）で表わされるアニオンと、アルカリ金属のカチオンの少なくとも１種およびアルカリ土類金属のカチオンの少なくとも１種の少なくとも一方とを含むものが用いられる。
【００３１】
これは、本発明者が鋭意検討した結果、上記の溶融塩は融点が低いため、その溶融塩を電池の電解質として用いた場合には、電池の動作温度をナトリウム−硫黄電池の２８０〜３６０℃よりも大幅に低下させることができることを見い出したことによるものである。
【００３２】
また、上記の溶融塩を電池の電解質として用いた場合には、溶融塩が不燃性であるために安全性が高く、高エネルギー密度の電池とすることができる。
【００３３】
ここで、電池１をより低温で動作させる観点からは、上記の式（Ｉ）で表されるアニオンとしては、Ｒ1およびＲ2がそれぞれＦを示すビスフルオロスルフォニルイミドイオン（ＦＳＩ-；以下、「ＦＳＩイオン」ということもある。）および／またはＲ1およびＲ2がそれぞれＣＦ3を示すビストリフルオロメチルスルフォニルイミドイオン（ＴＦＳＩ-；以下、「ＴＦＳＩイオン」ということもある。）を用いることが好ましい。
【００３４】
したがって、電池１をより低温で動作させる観点からは、電解質に用いられる溶融塩としては、ＦＳＩイオンおよび／またはＴＦＳＩイオンをアニオンとして含むとともに、アルカリ金属またはアルカリ土類金属のいずれか１種であるＭのイオンをカチオンとして含む溶融塩ＭＦＳＩの単塩、溶融塩ＭＴＦＳＩの単塩、２種類以上の溶融塩ＭＦＳＩの単塩の混合物、２種類以上の溶融塩ＭＴＦＳＩの単塩の混合物、または溶融塩ＭＦＳＩの単塩の１種類以上と溶融塩ＭＴＦＳＩの単塩の１種類以上との混合物を用いることが好ましい。
【００３５】
特に、溶融塩ＭＦＳＩの単塩の混合物、溶融塩ＭＴＦＳＩの単塩の混合物、および溶融塩ＭＦＳＩの単塩の１種類以上と溶融塩ＭＴＦＳＩの単塩の１種類以上との混合物は、溶融塩の単塩を２種類以上有する構成であるため、溶融塩の単塩の融点に比べて著しく融点を低下させることができ、ひいては電池１の動作温度を著しく低下させることができる点でさらに好ましい。
【００３６】
なお、イミノ基を有しないＦＳＩイオンおよびＴＦＳＩイオンをイミドと呼ぶことは厳密には不適切であるが、今日既に広くこの呼称が広まっているので、本明細書においても慣用名として用いることにする。
【００３７】
また、アルカリ金属としては、リチウム（Ｌｉ）、ナトリウム（Ｎａ）、カリウム（Ｋ）、ルビジウム（Ｒｂ）およびセシウム（Ｃｓ）からなる群から選択された少なくとも１種を用いることができる。
【００３８】
また、アルカリ土類金属としては、ベリリウム（Ｂｅ）、Ｍｇ（マグネシウム）、カルシウム（Ｃａ）、ストロンチウム（Ｓｒ）およびバリウム（Ｂａ）からなる群から選択された少なくとも１種を用いることができる。
【００３９】
それゆえ、溶融塩ＭＦＳＩの単塩としては、ＬｉＦＳＩ、ＮａＦＳＩ、ＫＦＳＩ、ＲｂＦＳＩ、ＣｓＦＳＩ、Ｂｅ（ＦＳＩ）2、Ｍｇ（ＦＳＩ）2、Ｃａ（ＦＳＩ）2、Ｓｒ（ＦＳＩ）2およびＢａ（ＦＳＩ）2からなる群から選択されたいずれか１種の単塩を用いることができる。
【００４０】
また、溶融塩ＭＴＦＳＩの単塩としては、ＬｉＴＦＳＩ、ＮａＴＦＳＩ、ＫＴＦＳＩ、ＲｂＴＦＳＩ、ＣｓＴＦＳＩ、Ｂｅ（ＴＦＳＩ）2、Ｍｇ（ＴＦＳＩ）2、Ｃａ（ＴＦＳＩ）2、Ｓｒ（ＴＦＳＩ）2およびＢａ（ＴＦＳＩ）2からなる群から選択されたいずれか１種の単塩を用いることができる。
【００４１】
また、溶融塩ＭＦＳＩの単塩の混合物としては、ＬｉＦＳＩ、ＮａＦＳＩ、ＫＦＳＩ、ＲｂＦＳＩ、ＣｓＦＳＩ、Ｂｅ（ＦＳＩ）2、Ｍｇ（ＦＳＩ）2、Ｃａ（ＦＳＩ）2、Ｓｒ（ＦＳＩ）2およびＢａ（ＦＳＩ）2からなる群から選択された２種以上の単塩の混合物を用いることができる。
【００４２】
また、溶融塩ＭＴＦＳＩの単塩の混合物としては、ＬｉＴＦＳＩ、ＮａＴＦＳＩ、ＫＴＦＳＩ、ＲｂＴＦＳＩ、ＣｓＴＦＳＩ、Ｂｅ（ＴＦＳＩ）2、Ｍｇ（ＴＦＳＩ）2、Ｃａ（ＴＦＳＩ）2、Ｓｒ（ＴＦＳＩ）2およびＢａ（ＴＦＳＩ）2からなる群から選択された２種以上の単塩の混合物を用いることができる。
【００４３】
さらに、溶融塩ＭＦＳＩの単塩の１種類以上と溶融塩ＭＴＦＳＩの単塩の１種類以上との混合物としては、ＬｉＦＳＩ、ＮａＦＳＩ、ＫＦＳＩ、ＲｂＦＳＩ、ＣｓＦＳＩ、Ｂｅ（ＦＳＩ）2、Ｍｇ（ＦＳＩ）2、Ｃａ（ＦＳＩ）2、Ｓｒ（ＦＳＩ）2およびＢａ（ＦＳＩ）2からなる群から選択された１種以上の単塩と、ＬｉＴＦＳＩ、ＮａＴＦＳＩ、ＫＴＦＳＩ、ＲｂＴＦＳＩ、ＣｓＴＦＳＩ、Ｂｅ（ＴＦＳＩ）2、Ｍｇ（ＴＦＳＩ）2、Ｃａ（ＴＦＳＩ）2、Ｓｒ（ＴＦＳＩ）2およびＢａ（ＴＦＳＩ）2からなる群から選択された１種以上の単塩との混合物を用いることができる。
【００４４】
なかでも、電池の動作温度を低下させる観点からは、電解質として、ＮａＦＳＩとＫＦＳＩとの混合物からなる二元系の溶融塩（以下、「ＮａＦＳＩ−ＫＦＳＩ溶融塩」という。）またはＮａＦＳＩとＮａＴＦＳＩとの混合物からなる二元系の溶融塩（以下、「ＮａＦＳＩ−ＮａＴＦＳＩ溶融塩」という。）を用いることが好ましい。
【００４５】
特に、ＮａＦＳＩ−ＫＦＳＩ溶融塩におけるＮａカチオンとＫカチオンとのモル比（（Ｋカチオンのモル数）／（Ｎａカチオンのモル数＋Ｋカチオンのモル数））を０．４以上０．７以下とすることが好ましく、０．５以上０．６以下とすることがより好ましい。ＮａＦＳＩ−ＫＦＳＩ溶融塩におけるＮａカチオンとＫカチオンとのモル比（（Ｋカチオンのモル数）／（Ｎａカチオンのモル数＋Ｋカチオンのモル数））が０．４以上０．７以下である場合、特に０．５以上０．６以下である場合には、電池の動作温度を９０℃以下の低温とすることができる傾向にある。
【００４６】
なお、上記の溶融塩の単塩の混合物からなる溶融塩を電池の電解質として用いる場合には、電池の動作温度を低下させる観点からは、溶融塩の組成は、２種以上の溶融塩が共晶を示す組成（共晶組成）の近傍であることが好ましく、共晶組成であることが最も好ましい。
【００４７】
また、上記の溶融塩からなる電解質に有機カチオンが含まれていてもよい。この場合には、電解質の導電率を高くすることができるとともに、電池の動作温度を低下することができる傾向にある。
【００４８】
ここで、有機カチオンとしては、たとえば、１−エチル−３−メチルイミダゾリウムカチオン等のアルキルイミダゾール系カチオン、Ｎ−エチル−Ｎ−メチルピロリジニウムカチオン等のアルキルピロリジニウム系カチオン、１−メチル−ピリジニウムカチオン等のアルキルピリジニウム系カチオン、トリメチルヘキシルアンモニウムカチオン等の４級アンモニウム系カチオンなどを用いることができる。
【００４９】
また、図１に示すように、正極４としては、たとえば、金属または金属化合物５と、導電助剤６とがバインダー７によって固着された構成の電極を用いることができる。
【００５０】
ここで、金属または金属化合物５としては、たとえば、電解質となる溶融塩のＭをインターカレーションすることができる金属または金属化合物を用いることができ、なかでも下記の式（ＩＩ）で表わされる金属または金属化合物を含むことが好ましい。この場合には、充放電のサイクル特性に優れ、高エネルギー密度の電池とすることができる。
【００５１】
ＮａxＭ１yＭ２zＭ３w  …（ＩＩ）
なお、上記の式（ＩＩ）において、Ｍ１は、Ｆｅ、Ｔｉ、ＣｒまたはＭｎのいずれか１種を示し、Ｍ２は、ＰＯ4またはＳのいずれか一方を示し、Ｍ３は、ＦまたはＯのいずれか一方を示す。
【００５２】
また、上記の式（ＩＩ）において、Ｎａの組成比ｘは、０≦ｘ≦２の関係を満たす実数であり、Ｍ１の組成比ｙは、０≦ｙ≦１の関係を満たす実数であり、Ｍ２の組成比ｚは、０≦ｚ≦２の関係を満たす実数であり、Ｍ３の組成比ｗは、０≦ｗ≦３の関係を満たす実数であって、ｘ＋ｙ＞０の関係が満たされるとともに、ｚ＋ｗ＞０の関係が満たされる。
【００５３】
上記の式（ＩＩ）で表わされる金属化合物としては、たとえば、ＮａＣｒＯ2、ＴｉＳ2、ＮａＭｎＦ3、Ｎａ2ＦｅＰＯ4Ｆ、ＮａＶＰＯ4ＦおよびＮａ0.44ＭｎＯ2からなる群から選択された少なくとも１種を用いることが好ましい。
【００５４】
なかでも、上記の式（ＩＩ）で表わされる金属化合物としては、ＮａＣｒＯ2を用いることが好ましい。金属化合物５としてＮａＣｒＯ2を用いた場合には、充放電のサイクル特性に優れ、高エネルギー密度の電池１を得ることができる傾向にある。
【００５５】
また、導電助剤６としては、導電性の材質のものを特に限定されずに用いることができるが、なかでも導電性のアセチレンブラックを用いることが好ましい。導電助剤６として導電性のアセチレンブラックを用いた場合には、充放電のサイクル特性に優れ、高エネルギー密度の電池１を得ることができる傾向にある。
【００５６】
また、正極４における導電助剤６の含有率は、正極４の４０質量％以下であることが好ましく、５質量％以上２０質量％以下であることがより好ましい。正極４における導電助剤６の含有率が４０質量％以下である場合、特に５質量％以上２０質量％以下である場合には、充放電のサイクル特性に優れ、高エネルギー密度の電池１を得ることができる傾向がさらに大きくなる。なお、導電助剤６は、正極４が導電性を有している場合には、正極４に含まれていなくてもよい。
【００５７】
また、バインダー７としては、金属または金属化合物５と導電助剤６とを固着することができるものであれば特に限定なく用いることができるが、なかでも、ポリテトラフルオロエチレン（ＰＴＦＥ）を用いることが好ましい。バインダー７としてポリテトラフルオロエチレン（ＰＴＦＥ）を用いた場合には、ＮａＣｒＯ2からなる金属化合物５とアセチレンブラックからなる導電助剤６とをより強固に固着することができる傾向にある。
【００５８】
また、正極４におけるバインダー７の含有率は、正極４の４０質量％以下であることが好ましく、１質量％以上１０質量％以下であることがより好ましい。正極４におけるバインダー７の含有率が４０質量％以下である場合、特に１質量％以上１０質量％以下である場合には、正極４の導電性を好適なものとしつつ、金属または金属化合物５と導電助剤６とをより強固に固着することができる傾向がさらに大きくなる。なお、バインダー７は、必ずしも正極４に含まれている必要はない。
【００５９】
以上の構成を有する電池１は、下記の式（ＩＩＩ）および（ＩＶ）の電極反応により充放電が可能な二次電池として使用可能である。
負極３：Ｎａ→←Ｎａ+＋ｅ-（右向きが放電反応、左向きが充電反応）  …（ＩＩＩ）
正極４：ＮａＣｒＯ2→←ｘＮａ+＋ｘｅ-＋Ｎａ1-xＣｒＯ2（右向きが充電反応、左向きが放電反応）  …（ＩＶ）
また、電池１は、一次電池としての使用も可能である。
【００６０】
なお、上記においては、単電池としての電池１について説明したが、単電池である電池１の複数を電気的に直列に接続することによってストリングを構成してもよく、そのストリングの複数を電気的に並列に接続することによってモジュールを構成してもよい。
【００６１】
以上のような構成を有する電池１の単電池およびその単電池のストリングならびにモジュールは、たとえば後述するようなエネルギーシステムの電気エネルギーの充放電装置として好適に使用することができる。
【００６２】
＜エネルギーシステム＞
図２に、図１に示す電池１を用いた本発明のエネルギーシステムの一例である実施の形態のエネルギーシステムの模式的な構成を示す。
【００６３】
ここで、上記の電池１の単電池またはその単電池の複数が電気的に接続されたストリング若しくはモジュールからなる二次電池１００ａ，１００ｂ，１００ｃ，１００ｄ，１００ｅは、図２に示す構成の実施の形態のエネルギーシステムで発生した電気エネルギーの充放電装置として用いられている。
【００６４】
たとえば、大規模な風力発電施設であるウインドファーム１０において風力発電によって発生させた電気エネルギーは、ウインドファーム１０から配線２１を通して二次電池１００ａに送られ、二次電池１００ａはその電気エネルギーを受け取って充電する。
【００６５】
そして、二次電池１００ａに充電された電気エネルギーは、二次電池１００ａから放電されることによって配線２２を通して送電線１１に送られる。その後、電気エネルギーは送電線１１から配線２３を通して変電所１２に送られ、変電所１２から配線２４を通して二次電池１００ｂに送られる。二次電池１００ｂは、変電所１２から配線２４を通して送られてきた電気エネルギーを受け取って充電する。
【００６６】
また、工場に設置された太陽電池モジュール１８において太陽光発電によって発生させた電気エネルギーは、配線２９を通して二次電池１００ｅに送られ、二次電池１００ｅはその電気エネルギーを受け取って充電する。
【００６７】
また、工場の内部に設置されたガス発電設備２０において燃料ガス、アンモニアまたはＶＯＣ（揮発性有機化合物）などを用いて発生させた電気エネルギーおよび工場の外部に設置された燃料電池設備１９において発生させた電気エネルギーはそれぞれ配線２６，２７を通して二次電池１００ｅに送られ、二次電池１００ｅはその電気エネルギーを受け取って充電する。
【００６８】
そして、二次電池１００ｅに充電された電気エネルギーは、二次電池１００ｅから放電されて配線２８を通して工場の稼動用の電力１７として使用される。
【００６９】
また、二次電池１００ｂに充電された電気エネルギーは、二次電池１００ｂから放電されて、配線２５を通して工場の稼動用の電力１７として使用されるか、配線２５を通して二次電池１００ｃに送られて二次電池１００ｃで充電される。
【００７０】
また、大規模な太陽光発電施設であるメガソーラー設備１３において太陽光発電によって発生した電気エネルギーは、配線２５を通して工場の稼動用の電力１７として使用されるか、配線２５を通して二次電池１００ｃに送られて二次電池１００ｃで充電される。
【００７１】
また、二次電池１００ｃに充電された電気エネルギーは、二次電池１００ｃから放電されることによって、配線３０を通して電気ステーション１４に送られて電気ステーション１４内で充電される。電気ステーション１４内で充電された電気エネルギーは配線３１を通してたとえばハイブリッドカーまたは電気自動車などの自動車１５に送られて自動車１５の駆動電力として使用される。
【００７２】
また、二次電池１００ｃに充電された電気エネルギーは、二次電池１００ｃから放電されることによって配線３２を通して自動車１５内の二次電池１００ｄに送られ、二次電池１００ｄで充電される。そして、二次電池１００ｄで充電された電気エネルギーは、二次電池１００ｄから放電されることによって、自動車１５の駆動電力１６として使用される。
【００７３】
図２に示す構成のエネルギーシステムにおいては、安全性が高く、高いエネルギー密度を有し、かつ低温での動作が可能な電池１の単電池、ストリングまたはモジュールからなる二次電池１００ａ，１００ｂ，１００ｃ，１００ｄ，１００ｅが電気エネルギーの充放電装置として用いられている。
【００７４】
したがって、これらの二次電池を用いたエネルギーシステムも安全性が高く、電気エネルギーを大量に発電して効率的に利用することが可能となり、さらにエネルギーシステムの駆動までに数日といった膨大な時間を必要としないため、優れた特性を有するエネルギーシステムとすることができる。
【００７５】
なお、図２に示す構成のエネルギーシステムにおいては、配線２１，２２，２３，２４，２５，２６，２７，２８，２９，３０，３１，３２，３３の少なくとも１つの配線を高温での超電導送電が可能な超電導配線とすることが好ましい。この場合には、電気エネルギーの送電中におけるロスを有効に防止することができることから、発電させた電気エネルギーの効率的な利用が可能となる傾向にある。
【実施例】
【００７６】
＜実施例１＞
（ｉ）電解質の作製
まず、アルゴン雰囲気のグローブボックス内で、ＫＦＳＩ（第一工業製薬（株）製）と、ＮａＣｌＯ4(Aldrich社製：純度９８％)とがそれぞれ同モルとなるように秤量した後、ＫＦＳＩとＮａＣｌＯ4とをそれぞれアセトニトリルに溶解して３０分間攪拌することにより混合して、以下の化学反応式（Ｖ）により反応させた。【００７７】
ＫＦＳＩ＋ＮａＣｌＯ4→ＮａＦＳＩ＋ＫＣｌＯ4  …（Ｖ）
次に、上記の反応後の溶液中に沈殿したＫＣｌＯ4を減圧濾過により除去した後、ＫＣｌＯ4の除去後の溶液をパイレックス（登録商標）製の真空容器に入れ、真空ポンプによって３３３Ｋで２日間真空引きを行なうことによって、アセトニトリルを除去した。【００７８】
次に、アセトニトリル除去後の物質に塩化チオニルを加えて３時間攪拌することによって、以下の化学反応式（ＶＩ）により反応させて水分を除去した。【００７９】
Ｈ2Ｏ＋ＳＯＣｌ2→２ＨＣｌ＋ＳＯ2  …（ＶＩ）
その後、ジクロロメタンによる洗浄を３回行なって塩化チオニルを除去した後、塩化チオニルの除去後の物質をＰＦＡチューブに入れ、真空ポンプによって３２３Ｋで２日間真空引きを行なうことによってジクロロメタンを除去した。これにより、白色の粉末状のＮａＦＳＩを得た。【００８０】
そして、アルゴン雰囲気のグローブボックス内で、上記のようにして得たＮａＦＳＩの粉末と、ＫＦＳＩ（第一工業製薬（株）製）の粉末とをＮａＦＳＩとＫＦＳＩとのモル比がＮａＦＳＩ：ＫＦＳＩ＝０．４５：０．５５となるように秤量して混合して混合粉末を作製した後、その混合粉末の融点である５７℃以上にその混合粉末を加熱して溶融させることによって、ＮａＦＳＩ−ＫＦＳＩ溶融塩を作製した。【００８１】
（ｉｉ）正極の作製
まず、Ｎａ2ＣＯ3（和光純薬工業（株）製）とＣｒ2Ｏ3（和光純薬工業（株）製）とをモル比１：１で混合した後にペレット状に成形し、アルゴン気流中で１２２３Ｋの温度で５時間焼成することによって、ＮａＣｒＯ2を得た。【００８２】
そして、上記のようにして得たＮａＣｒＯ2、アセチレンブラックおよびＰＴＦＥを質量比８０：１５：５で混練した後にＡｌメッシュ上に圧着することによって正極を作製した。【００８３】
（ｉｉｉ）電池の作製
まず、上記のようにして作製した正極のＡｌメッシュ側をＡｌからなる下皿側にして、正極を下皿上に設置した。【００８４】
次に、アルゴン雰囲気のグローブボックス内で、上記のようにして作製したＮａＦＳＩ−ＫＦＳＩ溶融塩中にガラスメッシュを浸漬させることによってＮａＦＳＩ−ＫＦＳＩ溶融塩を含ませたガラスメッシュを正極上に設置した。【００８５】
次に、上記のガラスメッシュ上に金属ナトリウムからなる負極を設置し、その負極上にステンレスからなる上蓋を設置した。【００８６】
その後、ボルトおよびナットを用いて、上蓋と下皿とを固定することによって実施例１の電池を作製した。【００８７】
（ｉｖ）評価
上記のようにして作製した実施例１の電池について、動作温度８０℃、充電開始電圧２．５Ｖおよび放電開始電圧３．５Ｖの条件で、１０サイクルの充放電試験を行ない、１０サイクル後の放電容量を測定した。その結果を表１に示す。なお、図３に、充電開始電圧、放電開始電圧および放電容量をそれぞれ図解するための充放電曲線の概略を示す。【００８８】
表１に示すように、実施例１の電池の１０サイクル後の放電容量は、７４（ｍＡ・ｈ／ｇ）であった。【００８９】
＜実施例２＞
正極のＮａＣｒＯ2を市販のＴｉＳ2に置き換えたこと以外は実施例１と同様にして、実施例２の電池を作製した。【００９０】
そして、実施例２の電池について、動作温度８０℃、充電開始電圧１．９Ｖおよび放電開始電圧２．４Ｖの条件で、１０サイクルの充放電試験を行ない、１０サイクル後の放電容量を測定した。その結果を表１に示す。【００９１】
表１に示すように、実施例２の電池の１０サイクル後の放電容量は、１１５（ｍＡ・ｈ／ｇ）であった。【００９２】
＜実施例３＞
正極のＮａＣｒＯ2を市販のＦｅＦ3に置き換えたこと以外は実施例１と同様にして、実施例３の電池を作製した。【００９３】
そして、実施例３の電池について、動作温度８０℃、充電開始電圧２．７Ｖおよび放電開始電圧４．１Ｖの条件で、１０サイクルの充放電試験を行ない、１０サイクル後の放電容量を測定した。その結果を表１に示す。【００９４】
表１に示すように、実施例３の電池の１０サイクル後の放電容量は、１２５（ｍＡ・ｈ／ｇ）であった。【００９５】
＜実施例４＞
ＫＦＳＩ粉末の代わりにＮａＴＦＳＩ粉末を用いてＮａＦＳＩ−ＮａＴＦＳＩ溶融塩を作製し、ＮａＦＳＩ−ＫＦＳＩ溶融塩の代わりにＮａＦＳＩ−ＮａＴＦＳＩ溶融塩を用いたこと以外は実施例１と同様にして、実施例４の電池を作製した。なお、ＮａＴＦＳＩ粉末の作製方法については後述する。【００９６】
そして、実施例４の電池について、動作温度８０℃、充電開始電圧２．５Ｖおよび放電開始電圧３．５Ｖの条件で、１０サイクルの充放電試験を行ない、１０サイクル後の放電容量を測定した。その結果を表１に示す。【００９７】
表１に示すように、実施例４の電池の１０サイクル後の放電容量は、７６（ｍＡ・ｈ／ｇ）であった。【００９８】
【表１】
2011036907.tif 000006
【００９９】
表１に示すように、実施例１〜４の電池は、動作温度が８０℃という低温で高エネルギー密度の電池であることが確認された。【０１００】
また、実施例１〜４の電池は、電解質に不燃性のＮａＦＳＩ−ＫＦＳＩ溶融塩またはＮａＦＳＩ−ＮａＴＦＳＩ溶融塩を用いているため、高い安全性を有している。【０１０１】
＜実施例５＞
（ｉ）電解質の作製
まず、アルゴン雰囲気のグローブボックス内で、ＨＴＦＳＩ（森田化学工業（株）製：純度９９％以上）と、Ｎａ2ＣＯ3(和光純薬化学工業（株）製：純度９９．５％)とをそれぞれＨＴＦＳＩ：Ｎａ2ＣＯ3＝２：１のモル比となるように秤量した後、ＨＴＦＳＩとＮａ2ＣＯ3とをそれぞれエタノールに溶解して３０分間攪拌することにより混合して、以下の化学反応式（ＶＩＩ）により反応させた。【０１０２】
２ＨＴＦＳＩ＋Ｎａ2ＣＯ3→２ＮａＴＦＳＩ＋ＣＯ2＋Ｈ2Ｏ  …（ＶＩＩ）
次に、ロータリーエバポレーターにより、数時間攪拌しながら、粗くエタノールを取り除いた。これをパイレックス（登録商標）製の真空容器に入れ、真空ポンプによって３５３Ｋで２４時間、３７３Ｋで２４時間、４０３Ｋで２４時間それぞれ真空引きを行なうことによってエタノールを除去して乾燥させることによって、白色の粉末状のＮａＴＦＳＩを得た。【０１０３】
また、アルゴン雰囲気のグローブボックス内で、ＨＴＦＳＩ（森田化学工業（株）製：純度９９％以上）と、Ｃｓ2ＣＯ3(Aldrich社製：純度９９．９％)とをそれぞれＨＴＦＳＩ：Ｃｓ2ＣＯ3＝２：１のモル比となるように秤量した後、ＨＴＦＳＩとＣｓ2ＣＯ3とをそれぞれエタノールに溶解して３０分間攪拌することにより混合して、以下の化学反応式（ＶＩＩＩ）により反応させた。【０１０４】
２ＨＴＦＳＩ＋Ｃｓ2ＣＯ3→２ＣｓＴＦＳＩ＋ＣＯ2＋Ｈ2Ｏ  …（ＶＩＩＩ）
次に、ロータリーエバポレーターにより、数時間攪拌しながら、粗くエタノールを取り除いた。これをパイレックス（登録商標）製の真空容器に入れ、真空ポンプによって３５３Ｋで２４時間、３７３Ｋで２４時間、４０３Ｋで２４時間それぞれ真空引きを行なうことによってエタノールを除去して乾燥させることによって、白色の粉末状のＣｓＴＦＳＩを得た。【０１０５】
そして、アルゴン雰囲気のグローブボックス内で、上記のようにして得たＮａＴＦＳＩの粉末とＣｓＴＦＳＩの粉末とをＮａＴＦＳＩとＣｓＴＦＳＩとのモル比がＮａＴＦＳＩ：ＣｓＴＦＳＩ＝０．１：０．９となるように秤量して混合して混合粉末を作製した後、その混合粉末の融点である１１０℃以上にその混合粉末を加熱して溶融させることによって、ＮａＴＦＳＩ−ＣｓＴＦＳＩ溶融塩を作製した。【０１０６】
（ｉｉ）正極の作製
実施例１と同様にして、ＮａＣｒＯ2、アセチレンブラックおよびＰＴＦＥを質量比８０：１５：５で混練した後にＡｌメッシュ上に圧着することによって正極を作製した。【０１０７】
（ｉｉｉ）電池の作製
まず、上記のようにして作製した正極のＡｌメッシュ側をＡｌからなる下皿側にして、正極を下皿上に設置した。【０１０８】
次に、アルゴン雰囲気のグローブボックス内で、上記のようにして作製したＮａＴＦＳＩ−ＣｓＴＦＳＩ溶融塩中にガラスメッシュを浸漬させることによってＮａＴＦＳＩ−ＣｓＴＦＳＩ溶融塩を含ませたガラスメッシュを正極上に設置した。【０１０９】
次に、上記のガラスメッシュ上に金属ナトリウムからなる負極を設置し、その負極上にステンレスからなる上蓋を設置した。【０１１０】
その後、ボルトおよびナットを用いて、上蓋と下皿とを固定することによって実施例５の電池を作製した。【０１１１】
（ｉｖ）評価
上記のようにして作製した実施例５の電池について、動作温度１５０℃、充電開始電圧２．３Ｖおよび放電開始電圧３．１Ｖの条件で、１０サイクルの充放電試験を行ない、１０サイクル後の放電容量を測定した。その結果を表２に示す。なお、図３に、充電開始電圧、放電開始電圧および放電容量をそれぞれ図解するための充放電曲線の概略を示す。【０１１２】
表２に示すように、実施例５の電池の１０サイクル後の放電容量は、１００（ｍＡ・ｈ／ｇ）であった。【０１１３】
＜実施例６＞
正極のＮａＣｒＯ2を市販のＴｉＳ2に置き換えたこと以外は実施例５と同様にして、実施例６の電池を作製した。【０１１４】
そして、実施例６の電池について、動作温度１５０℃、充電開始電圧１．８Ｖおよび放電開始電圧２．５Ｖの条件で、１０サイクルの充放電試験を行ない、１０サイクル後の放電容量を測定した。その結果を表２に示す。【０１１５】
表２に示すように、実施例６の電池の１０サイクル後の放電容量は、１２５（ｍＡ・ｈ／ｇ）であった。【０１１６】
＜実施例７＞
正極のＮａＣｒＯ2を市販のＦｅＦ3に置き換えたこと以外は実施例５と同様にして、実施例７の電池を作製した。【０１１７】
そして、実施例７の電池について、動作温度１５０℃、充電開始電圧２．６Ｖおよび放電開始電圧４．０Ｖの条件で、１０サイクルの充放電試験を行ない、１０サイクル後の放電容量を測定した。その結果を表２に示す。【０１１８】
表２に示すように、実施例７の電池の１０サイクル後の放電容量は、１３５（ｍＡ・ｈ／ｇ）であった。【０１１９】
【表２】
2011036907.tif 000007
【０１２０】
表２に示すように、実施例５〜７の電池は、動作温度が１５０℃という低温で高エネルギー密度の電池であることが確認された。【０１２１】
また、実施例５〜７の電池は、電解質に不燃性のＮａＴＦＳＩ−ＣｓＴＦＳＩ溶融塩を用いているため、高い安全性を有している。【０１２２】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０１２３】
本発明は、電池およびエネルギーシステムに利用することができる可能性がある。
【符号の説明】
【０１２４】
１  電池、２ａ  上蓋、２ｂ  下皿、３  負極、４  正極、５  金属または金属化合物、６  導電助剤、７  バインダー、８  セパレータ、９ａ，９ｂ  シール材、１０  ウィンドファーム、１１  送電線、１２  変電所、１３  メガソーラー設備、１４  電気ステーション、１５  自動車、１６  駆動電力、１７  電力、１８  太陽電池モジュール、１９  燃料電池設備、２０  ガス発電設備、２１，２２，２３，２４，２５，２６，２７，２８，２９，３０，３１，３２，３３  配線、１００ａ，１００ｂ，１００ｃ，１００ｄ，１００ｅ  二次電池。
【図１】
2011036907.tif 000011
【図２】
2011036907.tif 000012
【図３】
2011036907.tif 000013
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
正極（４）と、
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化１】
2011036907.tif 000014
前記式（Ｉ）において、Ｒ１およびＲ２はそれぞれ独立にフッ素原子またはフルオロアルキル基を示し、
前記金属のカチオンは、アルカリ金属のカチオンの少なくとも１種およびアルカリ土類金属のカチオンの少なくとも１種の少なくとも一方を含む、電池（１）。
【請求項２】
前記正極（４）は、下記の式（ＩＩ）で表わされる金属または金属化合物を含み、
ＮａｘＭ１ｙＭ２ｚＭ３ｗ  …（ＩＩ）
前記式（ＩＩ）において、
Ｍ１は、Ｆｅ、Ｔｉ、ＣｒまたはＭｎのいずれか１種を示し、
Ｍ２は、ＰＯ４またはＳのいずれか一方を示し、
Ｍ３は、ＦまたはＯのいずれか一方を示し、
Ｎａの組成比ｘは、０≦ｘ≦２の関係を満たす実数であり、
Ｍ１の組成比ｙは、０≦ｙ≦１の関係を満たす実数であり、
Ｍ２の組成比ｚは、０≦ｚ≦２の関係を満たす実数であり、
Ｍ３の組成比ｗは、０≦ｗ≦３の関係を満たす実数であり、
ｘ＋ｙ＞０の関係を満たすとともに、ｚ＋ｗ＞０の関係を満たす、請求の範囲第１項に記載の電池。
【請求項３】
前記正極（４）は、導電助剤をさらに含む、請求の範囲第２項に記載の電池。
【請求項４】
前記正極（４）は、バインダーをさらに含む、請求の範囲第２項に記載の電池。
【請求項５】
前記金属のカチオンは、カリウムイオンおよび／またはナトリウムイオンである、請求の範囲第１項に記載の電池。
【請求項６】
電気エネルギーを発生させるための電気エネルギー発生装置（１０，１３，１８，１９，２０）と、
前記電気エネルギー発生装置（１０，１３，１８，１９，２０）で発生した電気エネルギーを充電可能であるとともに充電された電気エネルギーを放電可能である二次電池（１，１００ａ，１００ｂ，１００ｃ，１００ｄ，１００ｅ）と、
前記電気エネルギー発生装置（１０，１３，１８，１９，２０）と前記二次電池（１，１００ａ，１００ｂ，１００ｃ，１００ｄ，１００ｅ）とを電気的に接続するための配線（２１，２２，２３，２４，２５，２６，２７，２８，２９，３０，３１，３２，３３）と、を備えており、
前記二次電池（１，１００ａ，１００ｂ，１００ｃ，１００ｄ，１００ｅ）は、
正極（４）と、
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化２】
2011036907.tif 000015
前記式（Ｉ）において、Ｒ１およびＲ２はそれぞれ独立にフッ素原子またはフルオロアルキル基を示し、
前記金属のカチオンは、アルカリ金属のカチオンの少なくとも１種およびアルカリ土類金属のカチオンの少なくとも１種の少なくとも一方を含む、エネルギーシステム。
【請求項７】
下記の式（ＩＩ）で表わされる金属または金属化合物を含む正極（４）と、
ＮａｘＭ１ｙＭ２ｚＭ３ｗ  …（ＩＩ）
（前記式（ＩＩ）において、
Ｍ１は、Ｆｅ、Ｔｉ、ＣｒまたはＭｎのいずれか１種を示し、
Ｍ２は、ＰＯ４またはＳのいずれか一方を示し、
Ｍ３は、ＦまたはＯのいずれか一方を示し、
Ｎａの組成比ｘは、０≦ｘ≦２の関係を満たす実数であり、
Ｍ１の組成比ｙは、０≦ｙ≦１の関係を満たす実数であり、
Ｍ２の組成比ｚは、０≦ｚ≦２の関係を満たす実数であり、
Ｍ３の組成比ｗは、０≦ｗ≦３の関係を満たす実数であり、
ｘ＋ｙ＞０の関係を満たすとともに、ｚ＋ｗ＞０の関係を満たす。）
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化３】
2011036907.tif 000016
前記式（Ｉ）において、Ｒ１およびＲ２が共にフッ素原子を示すか、若しくはＲ１がフッ素原子を示すとともにＲ２がフルオロアルキル基を示し、
前記金属のカチオンは、アルカリ金属のカチオンの少なくとも１種およびアルカリ土類金属のカチオンの少なくとも１種の少なくとも一方を含む、電池（１）。
【請求項８】
前記金属のカチオンは、カリウムイオンおよび／またはナトリウムイオンである、請求の範囲第７項に記載の電池（１）。
【請求項９】
前記式（ＩＩ）で表わされる金属化合物は、ＮａＣｒＯ２、ＴｉＳ２、ＮａＭｎＦ３、Ｎａ２ＦｅＰＯ４Ｆ、ＮａＶＰＯ４Ｆ、Ｎａ０．４４ＭｎＯ２およびＦｅＦ３からなる群から選択された少なくとも１種である、請求の範囲第７項または第８項に記載の電池（１）。
【請求項１０】
電気エネルギーを発生させるための電気エネルギー発生装置（１０，１３，１８，１９，２０）と、
前記電気エネルギー発生装置（１０，１３，１８，１９，２０）で発生した電気エネルギーを充電可能であるとともに充電された電気エネルギーを放電可能である二次電池（１，１００ａ，１００ｂ，１００ｃ，１００ｄ，１００ｅ）と、
前記電気エネルギー発生装置（１０，１３，１８，１９，２０）と前記二次電池（１，１００ａ，１００ｂ，１００ｃ，１００ｄ，１００ｅ）とを電気的に接続するための配線（２１，２２，２３，２４，２５，２６，２７，２８，２９，３０，３１，３２，３３）と、を備えており、
前記二次電池（１，１００ａ，１００ｂ，１００ｃ，１００ｄ，１００ｅ）は、
正極（４）と、
ナトリウムを主成分とする負極（３）と、
前記正極（４）と前記負極（３）との間に設置された電解質と、を備え、
前記電解質は、下記の式（Ｉ）で表わされるアニオンと、金属のカチオンとを含む溶融塩であり、
【化４】
2011036907.tif 000017
前記式（Ｉ）において、Ｒ１およびＲ２が共にフッ素原子を示すか、若しくはＲ１がフッ素原子を示すとともにＲ２がフルオロアルキル碁を示し、
前記金属のカチオンは、アルカリ金属のカチオンの少なくとも１種およびアルカリ土類金属のカチオンの少なくとも１種の少なくとも一方を含む、エネルギーシステム。
【国際調査報告】
2011036907.tif 000018
2011036907.tif 000019
2011036907.tif 000020
2011036907.tif 000021